"重質油の流動接触分解により得られるFCCプロピレンを5重量以上含有する原料プロピレンを、パラジウムと酸化アルミニウムからなる複合物と接触させた後、メタロセン触媒に接触させることを特徴とする、プロピレンの重合法。重質油の流動接触分解により得られるFCCプロピレンが5~60重量からなる混合物を原料プロピレンとして使用することを特徴とする、請求項1に記載のプロピレンの重合法。パラジウムの全重量がパラジウムと酸化アルミニウムから成る複合物の0.01~5重量であることを特徴とする請求項1または2に記載のプロピレンの重合法メタロセン触媒に接触させる前に下記1~3の少なくとも1つと接触させることを特徴とする請求項1~3のいずれか1項に記載のプロピレンの重合法。1モレキュラーシーブ2金属酸化物または金属酸化物の複合酸化物3アルミナメタロセン触媒がイオン交換性層状珪酸塩に担持されたものである請求項1~4のいずれか1項に記載のプロピレンの重合法。本発明の目的は、上記した従来技術の問題点に鑑み、ナフサを原料とするエチレンプラントからの併産プロピレンのみならず、重質油の流動接触分解により得られるFCCプロピレンを使用した場合、貴金属を大量に含有する精製触媒を使用せずにして、高い生産性かつ安定的に重合体を得ることができるプロピレンの重合法を提供することにある。本発明者らは、上記課題を解決すべく鋭意検討した結果、FCCプロピレンを5重量以上含有する原料プロピレンを、パラジウムと酸化アルミニウムからなる複合物と接触させた後、メタロセン触媒に接触させることにより、プロピレン重合活性が飛躍的に増大することを見出し、本発明を完成するに至った。すなわち、本発明の第1の発明によれば、重質油の流動接触分解により得られるFCCプロピレンを5重量以上含有する原料プロピレンを、パラジウムと酸化アルミニウムからなる複合物と接触させた後、メタロセン触媒に接触させることを特徴とする、プロピレンの重合法が提供される。また、本発明の第2の発明によれば、前記第1の発明において、重質油の流動接触分解により得られるFCCプロピレン約5~60重量からなる混合物を原料プロピレンとして使用することを特徴とする、プロピレンの重合法が提供される。また、本発明の第3の発明によれば、前記第1又は第2の発明において、パラジウムの全重量がパラジウムと酸化アルミニウムから成る複合物の0.01~5重量であることを特徴とするプロピレンの重合法が提供される。また、本発明の第4の発明によれば、前記第1~3のいずれかの発明において、メタロセン触媒に接触させる前に下記1~3の少なくとも1つと接触させることを特徴とするプロピレンの重合法が提供される。1モレキュラーシーブ2金属酸化物または金属酸化物の複合酸化物3アルミナまた、本発明の第5の発明によれば、前記第1~4のいずれかの発明において、メタロセン触媒がイオン交換性層状珪酸塩に担持されたものであるプロピレンの重合法が提供される。本発明によれば、FCCプロピレンを含有する原料プロピレンを用いた重合において、メタロセン触媒の活性が飛躍的に増大するため、触媒コストの大幅な低減が可能である。本発明は、重質油の流動接触分解により得られるFCCプロピレンを5重量以上含有する原料プロピレンを、パラジウムと酸化アルミニウムからなる複合物と接触させた後、メタロセン触媒に接触させることを特徴とする、プロピレンの重合法である。以下に、本発明のプロピレンの重合法について、詳細に説明する。本発明の重合に使用する原料プロピレンの調合は、一応、ナフサ分解等の汎用の各種の手段により慣用的に取得されるプロピレン、工業用プロピレンなどを含めた重合用プロピレン以下、単に重合用プロピレンともいう。の適量をFCCプロピレンに混合して、FCCプロピレンを少なくとも5重量以上含有することを特徴としているが、通常は慣用の重合用プロピレン1~99重量、FCCプロピレン99~1重量含む混合物の仕様で調製できる。実際には触媒の活性、ポリプロピレンの品質、FCCプロピレンを有効利用する場合における、パラジウムと酸化アルミニウムからなる複合物の効能を顕著にするためには、技術的にも経済的にもFCCプロピレンが5重量以上、残りは重合用プロピレンであることが推奨される。FCCプロピレンの利用促進などを考慮すれば、原料プロピレンの一部をFCCプロピレンで置き換えた、いわゆるFCCプロピレンの含有量が5重量以上、例えば7重量、10重量、15重量、20重量、35重量、40重量、場合によっては100重量と任意に含ませることにより調製した原料プロピレンの仕様が考えられる。一方、FCCプロピレンの含有量が2重量、3重量という、いわゆる5重量以下では、パラジウムと酸化アルミニウムからなる複合物の有意性が発揮できないばかりか、FCCプロピレンの有効利用を阻害する。通常は、FCCプロピレンの適正で有効な需要を満たすという点からすれば、FCCプロピレンの含有量を5~100重量程度の範囲にあっても、パラジウムと酸化アルミニウムからなる複合物の効能を高め、且つメタロセン触媒の触媒活性を比較的安定に維持することができるという重合技術において有益である。且つFCCプロピレンの原料プロピレンとしての有効利用と消費を促進するという点では、最も効率的に且つ生産性を高める為には、慣用の重合用プロピレが約95~40重量、FCCプロピレンが約5~60からなる混合物を原料プロピレンとして使用することが推奨される。このような範囲内において、メタロセン触媒活性を維持しながら重合が達成でき、FCCプロピレン含量100重量のものを原料プロピレンとすることも一応可能である。ナフサ分解等による慣用の重合用プロピレンとして入手されるもののプロピレン含有量は、蒸留精製などにより通常は1~99.99重量の範囲で任意に調整することにより、不純物を比較的多く含まない純度の高いものが使用される場合が多い。一方、FCCプロピレンの場合にはプロピレン含有量は、蒸留精製などにより同様に通常は1~99.99重量の範囲で任意に調整することができるが、エチレン、ブテン-1のような他のオレフイン系化合物を若干含み、しかも、原料の重質油に起因する若干のタール、硫化カルボニル、一酸化炭素のような触媒失活物質を比較的多く含む、いわゆるナフサ分解等の慣用の重合用プロピレンに比較して不純物が含まれる場合が多い。原料プロピレンは、種々の方法で製造される、触媒に対する無害化程度の若干のCOやCOSを含有するプロピレンを用いることが出来るが、特にエチレンプラントのロードアップや重質油の接触分解生成物から得られるC3溜分の分離等によって得られる慣用の重合用プロピレンを用いることも可能である。特にFCCプロピレンの場合には、ナフサ分解等によって入手される慣用の重合用プロピレンに比較して、重質油の接触分解により入手される関係上、COやCOSの含有量が比較的高い。それらを混合してなる原料プロピレンに含まれるCO,COSの含有量は、通常0.1~300ppmと重量部で広範囲なものが一応想定できるが、できれば、100ppm以下程度、さらには50ppm以下、好ましくは10ppm以下、最も好ましくは1ppm以下にすることが最も好ましい。仮に、原料プロピレン中に100ppmを超える濃度でCO,COSが含有されている場合には、予備処理として、予め酸化銅酸化亜鉛処理又は蒸留などの他の手段にてCO,COSの濃度を100ppm以下に低下させておくことが、CO,COSの濃度を下げるばかりでなく、他の不純物を除くことになるから、本発明の効果を達成するにおいて有意である。本発明のプロピレンからなる単独重合体もしくは該プロピレンと他のオレフィンからなる共重合体成分としては、分子量に代わる加工する際の目安として有益なメルトフローレートMFRg/10minで示すと、MFRは、0.1~1000程度のものが任意に重合できる。例えば、本発明のナフサ分解による慣用の重合用プロピレン95重量とFCCプロピレン5重量含む混合物からなる原料プロピレンを重合した場合に、ポリプロピレンのMFRを約2.0と仮定すれば、FCCプロピレン含有量を多くした場合に、例えば、FCCプロピレン10重量含む場合にはMFRが約2.5、FCCプロピレン20重量含む場合にはMFRが約4.0、と言うように、原料プロピレンにFCCプロピレンの含有量が多くなれば、品質に支障をきたしポリプロピレンの重合制御性に若干の悪い傾向を示すことが予測される。これは、重質油の流動接触分解により入手したものであり、重合における触媒活性に影響を与える、一酸化炭素CO及び/又は硫化カルボニルCOSが、触媒毒として、相対的にその量を若干増すことに起因するものと推測することができる。したがって、FCCプロピレンの有効利用を促進して、かつ、品質のよいプロピレンを収得するという事情を勘案すれば、原料プロピレンがFCCプロピレンを5重量以上含有するということが本発明を達成するにおいて重要である。ポリプロピレンの品質、重合の効率、ナフサ分解等による慣用の重合用プロピレンNCP品質、およびFCCプロピレンFCCPの利用などを考慮して、さらには原料プロピレンに含まれるCOやCOSの量を考慮して、最も適正な実施態様を例示すれば以下のようになる。実施態様12345678重量FCCP5101624364265100NCP959084766458350原料プロピレンの一部をFCCプロピレンで置き換えたにもかかわらず、それにパラジウムと酸化アルミニウムからなる複合物との接触処理を講じれば、触媒活性を持続させて、メタロセン触媒によるポリプロピレン共重合体を高い収率で達成できる重合方法を開発することができるという成果は、本発明者等の知見によるものである。本発明で使用される触媒は、活性点前駆体であるメタロセン錯体を担体に担持したメタロセン触媒である。担持しない場合は粒子性状が悪化して重合系内の付着、閉塞が起こり好ましくない。以下本発明の重合で用いるメタロセン触媒について詳しく説明する。1-1触媒成分担持メタロセン触媒は、一般に、W共役五員環配位子を有する周期律表短周期型第4~6族の遷移金属化合物からなるメタロセン錯体と、それを活性化させるX助触媒、及び必要に応じて使用されるY有機アルミニウム化合物、Z担体から構成される。Wメタロセン錯体本発明において用いられるメタロセン錯体としては、代表的なものとして共役五員環配位子を有する周期律表第4~6族の遷移金属化合物のメタロセン錯体が挙げられ、これらのうち、下記一般式1で表される架橋メタロセン錯体であることが好ましい。式1中、Mは、ZrまたはHfである。FおよびGは、補助配位子であり、成分Xの助触媒と反応してオレフィン重合能を有する活性なメタロセンを生成させるものである。EおよびE’は、置換基を有していてもよいシクロペンタジエニル基、インデニル基、フルオレニル基またはアズレニル基である。Qは、EとE’を架橋する基である。EおよびE’は、さらに副環上に置換基を有していてもよい。EおよびE’としては、インデニル基またはアズレニル基、特にアズレニル基が好ましい。Qは、二つの共役五員環などの配位子間を任意の位置で架橋する結合性基を表し、具体的にはアルキレン基、シリレン基或いはゲルミレン基であるのが好ましい。Mは、周期律表第4~6族から選ばれる遷移金属の金属原子、好ましくは、チタン、ジルコニウム、ハフニウムなどである。特にジルコニウムまたはハフニウムが好ましい。FおよびGは、補助配位子であり、成分Xの助触媒と反応して、オレフィン重合能を有する活性なメタロセンを生成させる。したがって、この目的が達成される限りFおよびGは、配位子の種類が制限されるものではなく、各々水素原子、ハロゲン原子、炭化水素基、或いはヘテロ原子を有していてもよい炭化水素基などが例示できる。これらのうち好ましいものは炭素数1~10の炭化水素基、或いはハロゲン原子である。メタロセン錯体の具体的化合物として、以下のものを例示することができる。置換基が環を構成しているシクロペンタジエニル配位子を2個有し、それらが架橋されている構造のメタロセン錯体において、アズレン系のものとしては、ジメチルシリレンビス{1-2-メチル-4-イソプロピル-4H-アズレニル}ハフニウムジクロリド、ジメチルシリレンビス{1-2-メチル-4-フェニル-4H-アズレニル}ハフニウムジクロリド、ジメチルシリレンビス[1-{2-メチル-4-4-クロロフェニル-4H-アズレニル}]ハフニウムジクロリド、ジメチルシリレンビス[1-{2-メチル-4-4-フルオロフェニル-4H-アズレニル}]ハフニウムジクロリド、ジメチルシリレンビス[1-{2-メチル-4-3-クロロフェニル-4H-アズレニル}]ハフニウムジクロリド、ジメチルシリレンビス[1-{2-メチル-4-2,6-ジメチルフェニル-4H-アズレニル}]ハフニウムジクロリド、ジメチルシリレンビス{1-2-メチル-4,6-ジイソプロピル-4H-アズレニル}ハフニウムジクロリド、ジフェニルシリレンビス{1-2-メチル-4-フェニル-4H-アズレニル}ハフニウムジクロリド、メチルフェニルシリレンビス{1-2-メチル-4-フェニル-4H-アズレニル}ハフニウムジクロリド、メチルフェニルシリレンビス[1-{2-メチル-4-1-ナフチル-4H-アズレニル}]ハフニウムジクロリド、ジメチルシリレンビス{1-2-エチル-4-フェニル-4H-アズレニル}ハフニウムジクロリド、ジメチルシリレンビス[1-{2-エチル-4-1-アントラセニル-4H-アズレニル}]ハフニウムジクロリド、ジメチルシリレンビス[1-{2-エチル-4-2-アントラセニル-4H-アズレニル}]ハフニウムジクロリド、ジメチルシリレンビス[1-{2-エチル-4-9-フェナンスリル-4H-アズレニル}]ハフニウムジクロリド、ジメチルメチレンビス[1-{2-メチル-4-4-ビフェニリル-4H-アズレニル}]ハフニウムジクロリド、ジメチルゲルミレンビス[1-{2-メチル-4-4-ビフェニリル-4H-アズレニル}]ハフニウムジクロリド、ジメチルシリレンビス{1-2-エチル-4―3,5-ジメチル-4-トリメチルシリルフェニル-4H-アズレニル}ハフニウムジクロリド、などが挙げられる。アズレン系であって他の共役多員環配位子が異なるものとしては、ジメチルシリレン[1-{2-メチル-4-4-ビフェニリル-4H-アズレニル}][1-{2-メチル-4-4-ビフェニリルインデニル}]ハフニウムジクロリド、ジメチルシリレン{1-2-エチル-4-フェニル-4H-アズレニル}{1-2-メチル-4,5-ベンゾインデニル}ハフニウムジクロリドなどが挙げられる。インデニル配位子を2個有し、それらが架橋されている構造のメタロセン錯体としては、ジメチルシリレンビス{1-2-メチル-4-フェニルインデニル}ハフニウムジクロリド、ジメチルシリレンビス{1-2-メチル-4,5-ベンゾインデニル}ハフニウムジクロリド、ジメチルシリレンビス[1-{2-メチル-4-1-ナフチルインデニル}]ハフニウムジクロリド、などが挙げられる。これら具体例の化合物のシリレン基をゲルミレン基に、またはその逆に置き換えた化合物も、好適なものとして例示される。ハフニウムをジルコニウムに置き換えた化合物も、使用できる。X助触媒活性化剤成分助触媒は、メタロセン錯体を活性化する成分で、メタロセン錯体の補助配位子と反応して当該錯体を、オレフィン重合能を有する活性種に変換させ得る化合物であり、具体的には、下記X-1~X-4のものが挙げられる。X-1アルミニウムオキシ化合物X-2成分Wと反応して、成分Wをカチオンに変換することが可能なイオン性化合物またはルイス酸X-3固体酸X-4イオン交換性層状珪酸塩成分Xは、pKaが-8.2以下の酸点を持ち、その量がそれを中和するために成分X1g当たり、2,6-ジメチルピリジンを0.001ミリモル以上要するものであることが好ましく、さらに好ましくは0.01ミリモル以上のものである。pKaが-8.2以下の酸点の量は、特開2002-53609号公報に記載の方法で測定しても良いが、精密に測定する場合は、特願2007-325541号の実施例に記載のように指示薬の着色を可視紫外スペクトルで定量しながら機器的に定量する方法が好ましい。ここで、酸とは、物質の分類のカテゴリーの一つであり、ブレンステッド酸又はルイス酸である物質を指すと定義する。また、酸点とはその物質が酸としての性質を示す構成単位であると定義し、その量は、滴定法などの分析手段により、単位重量あたりの中和に要する2,6-ジメチルピリジン量のモル量で把握される。pKaが-8.2以下の酸点は、強酸点と呼ばれる。本発明で用いる成分Xは、強い酸点を特定量以上含有することによって重合活性が格段に向上する。X-1のアルミニウムオキシ化合物がメタロセン錯体を活性化できることは、周知であり、そのような化合物としては、具体的には次の一般式2~4で表される化合物が挙げられる。上記の2~4の各一般式中、R1は、水素原子または炭化水素基、好ましくは炭素数1~10、中でも炭素数1~6の炭化水素基を示す。また、複数のR1はそれぞれ同一でも異なっていてもよい。また、pは0~40、好ましくは2~30の整数を示す。上記一般式のうち、2及び3で表される化合物は、アルミノキサンとも称される化合物であって、これらの中では、メチルアルミノキサン又はメチルイソブチルアルミノキサンが好ましい。上記のアルミノキサンは、各群内および各群間で複数種併用することも可能である。そして、上記のアルミノキサンは、公知の様々な条件下に調製することができる。上記一般式4で表される化合物は、一種類のトリアルキルアルミニウム又は二種類以上のトリアルキルアルミニウムと、一般式:R2BOH2で表されるアルキルボロン酸との10:1~1:1モル比の反応により得ることができる。一般式中、R1及びR2は、炭素数1~10、好ましくは炭素数1~6の炭化水素基を示す。X-2の化合物は、成分Wと反応して、成分Wをカチオンに変換することが可能なイオン性化合物またはルイス酸であり、このようなイオン性化合物としては、カルボニウムカチオン、アンモニウムカチオンなどの陽イオンと、トリフェニルホウ素、トリス3,5-ジフルオロフェニルホウ素、トリスペンタフルオロフェニルホウ素などの有機ホウ素化合物との錯化物などが挙げられる。また、上記のようなルイス酸としては、種々の有機ホウ素化合物、例えば、トリスペンタフルオロフェニルホウ素などが例示される。或いは、塩化アルミニウム、塩化マグネシウムなどの金属ハロゲン化物などが例示される。なお、上記のルイス酸のある種のものは、成分Wと反応して、成分Wをカチオンに変換することが可能なイオン性化合物として把握することもできる。X-3の固体酸としては、アルミナ、シリカ-アルミナ、シリカ-マグネシア、モリブデン酸、ニオブ酸、チタン酸、タングステン酸やこれらの複合酸、ヘテロポリ酸などが挙げられる。X-4のイオン交換性層状化合物は、粘土鉱物の大部分を占めるものであり、好ましくはイオン交換性層状珪酸塩である。イオン交換性層状珪酸塩以下、単に珪酸塩と略記する場合がある。は、イオン結合などによって構成される面が互いに結合力で平行に積み重なった結晶構造を有し、かつ、含有されるイオンが交換可能である珪酸塩化合物をいう。大部分の珪酸塩は、天然には主に粘土鉱物の主成分として産出されるため、イオン交換性層状珪酸塩以外の夾雑物石英、クリストバライトなどが含まれることが多いが、それらを含んでいてもよい。珪酸塩は、各種公知のものが使用できる。具体的には、白水春雄著粘土鉱物学朝倉書店1995年に記載されている次のような層状珪酸塩が挙げられる。モンモリロナイト、ザウコナイト、バイデライト、ノントロナイト、サポナイト、ヘクトライト、スチーブンサイトなどのスメクタイト族;バーミキュライトなどのバーミキュライト族;雲母、イライト、セリサイト、海緑石などの雲母族;パイロフィライト、タルクなどのパイロフィライト-タルク族;Mg緑泥石などの緑泥石族、セピオライト、パリゴルスカイトなど珪酸塩は、上記の混合層を形成した層状珪酸塩であってもよい。主成分の珪酸塩が2:1型構造を有する珪酸塩であるのが好ましく、スメクタイト族であることがより好ましく、モンモリロナイトが特に好ましい。珪酸塩については、天然品または工業原料として入手したものは、特に処理を行うことなくそのまま用いることができるが、化学処理を施すのが好ましい。具体的には、酸処理、アルカリ処理、塩類処理、有機物処理などが挙げられる。好ましくは酸処理である。これらの処理を互いに組み合わせて用いてもよい。これらの処理条件には特に制限はなく、公知の条件が使用できる。また、これらイオン交換性層状珪酸塩には、通常、吸着水および層間水が含まれるため、不活性ガス流通下で加熱脱水処理するなどして、水分を除去してから使用するのが好ましい。なおこれらの化学処理の程度によってはイオン交換性が小さくなっている場合があるが、化学処理前の原料がイオン交換性層状珪酸塩であれば、特に問題ない。Y有機アルミニウム化合物メタロセン触媒系に、必要に応じて使用される有機アルミニウム化合物としては、ハロゲンを含有しないものが使用され、具体的には以下の一般式5AlR3-iXi5式5中、Rは炭素数1~20の炭化水素基、Xは水素、アルコキシ基、iは0≦i≦3の数を示す。但し、Xが水素の場合は、iは0≦i<3とする。で示される化合物が使用される。具体的には、トリメチルアルミニウム、トリエチルアルミニウム、トリプロピルアルミニウム、トリイソブチルアルミニウム、トリオクチルアルミニウムなどのトリアルキルアルミニウム、またはジメチルアルミニウムメトキシド、ジエチルアルミニウムメトキシド、ジイソブチルアルミニウムメトキシド、ジイソブチルアルミニウムエトキシドなどのアルコキシ含有アルキルアルミニウム、さらにはジエチルアルミニウムハライドなどのハライド含有アルキルアルミニウムが挙げられる。これらのうち、特にトリアルキルアルミニウム、中でもトリイソブチルアルミニウム、トリオクチルアルミニウムが好ましい。Z担体メタロセン触媒系において用いられる担体としては、各種公知の無機或いは有機の微粒子状固体を挙げることができる。無機固体の例示としては、多孔質酸化物が挙げられ、必要に応じて100~1,000°C、好ましくは150~700°Cで焼成して用いられる。具体的には、SiO2、Al2O3、MgO、ZrO2、TiO2、B2O3、CaO、ZnO、BaO、ThO2など、またはこれらの混合物、たとえばSiO2-MgO、SiO2-Al2O3、SiO2-TiO2、SiO2-V2O5、SiO2-Cr2O3、SiO2-TiO2-MgOなどが挙げられる。これらのうち、SiO2またはAl2O3を主成分とするものが好ましい。また、上記X助触媒のうち固体のものであれば、担体兼助触媒として使用することが可能であり、かつ好ましい。担体兼助触媒の具体例としては、X-3固体酸やX-4イオン交換性層状珪酸塩などが挙げられる。共重合体の粒子性状を向上させるためには、各種公知の造粒を行うのが好ましい。有機の微粒子状固体としては、エチレン、プロピレン、1-ブテン、4-メチル-1-ペンテンなどの炭素原子数が2~14のα-オレフィンを主成分として生成される共重合体或いはビニルシクロヘキサン、スチレンを主成分として生成される重合体もしくは共重合体の固体を例示することができる。担体の平均粒径は、通常5~300μm、好ましくは10~200μm、より好ましくは30~100μmである。また、担体の比表面積は、通常50~1,000m2/g、好ましくは100~500m2/gであり、担体の細孔容積は、通常0.1~2.5cm3/g、好ましくは0.2~0.5cm3/gである。また、担体兼助触媒として使用する助触媒Xについても上記と同じ範囲の平均粒径及び比表面積のものが好ましい。1-2触媒成分の接触成分[W]と成分[X]助触媒と成分[Z]担体の接触において、接触順番に制限は無いが、例えば、下記のような方法がある。i成分[W]と成分[X]を接触させた後に、成分[Z]を接触させる。ii成分[W]と成分[Z]を接触させた後に、成分[X]を接触させる。iii成分[Z]と成分[X]を接触させた後に、成分[W]を接触させるなお、イオン交換性層状珪酸塩などの固体助触媒を担体兼助触媒として使用する場合、成分[Z]と成分[X]は、もともと接触担持されていることになるため、この接触順番となる。iv成分[W]と成分[X]と成分[Z]を、同時に接触させる。この中で好ましいのはiiiの順番である。また、必要に応じて、成分[Y]有機アルミニウム化合物を使用する場合についても、上記のいずれの段階で成分[Y]を接触させてもよい。好ましくは、成分[Z]と成分[X]を接触させた後に、成分[Y]を接触させ、その後成分[W]を接触させる方法である。成分Wと成分Yを接触させるその場合成分Xが存在していてもよい温度は、好ましくは0~100°C、より好ましくは20~80°C、特に好ましくは30~60°Cである。この温度範囲より低い場合は、反応が遅くなるし、また、高い場合は、成分Wの分解反応が進行する。また、成分Wと成分Yを接触させるその場合成分Xが存在していてもよい場合には、有機溶媒を溶媒として存在させるのが好ましい。この場合の成分Wの有機溶媒中での濃度は、高い方が良く、好ましくは3mM以上,より好ましくは4mM以上、特に好ましくは6mM以上である。上記の触媒成分のうち成分Wと成分Xの使用量は、それぞれの組み合わせの中で最適な量比で用いられる。成分Xがアルミニウムオキシ化合物の場合は、Al/遷移金属のモル比は、通常10以上100,000以下、さらに100以上20,000以下、特に100以上10,000以下の範囲が適する。一方、成分Xとしてイオン性化合物或いはルイス酸を用いた場合は、対遷移金属のモル比は、0.1~1,000、好ましくは1~100、より好ましくは2~10の範囲である。1-3予備重合本発明に用いられる触媒は、粒子性の改良のために、予めオレフィンを接触させて少量重合されることからなる予備重合処理に付すのが好ましい。使用するオレフィンは、特に限定はないが、エチレン、プロピレン、1-ブテン、1-ヘキセン、1-オクテン、4-メチル-1-ペンテン、3-メチル-1-ブテン、ビニルシクロアルカン、スチレンなどを使用することが可能であり、特にプロピレンを使用するのが好ましい。オレフィンの供給方法は、オレフィンを反応槽に定速的に或いは定圧状態になるように維持する供給方法やその組み合わせ、段階的な変化をさせるなど、任意の方法が可能である。予備重合時間は、特に限定されないが、5分~24時間の範囲であるのが好ましい。また、予備重合量は、予備重合ポリマー量が助触媒成分X1重量部に対し、好ましくは0.01~100重量部、より好ましくは0.1~50重量部である。予備重合を終了した後に、触媒の使用形態に応じ、そのまま使用することが可能であるが、必要ならば乾燥を行ってもよい。予備重合温度は、特に制限されないが、通常0°C~100°C、好ましくは10~70°C、より好ましくは20~60°C、である。この範囲を下回ると反応速度が低下したり、活性化反応が進行しないという弊害が生じる可能性があり、上回ると予備重合ポリマーが溶解したり、予備重合速度が速すぎて粒子性状が悪化したり、副反応のため活性点が失活するという弊害が生じる可能性がある。予備重合時には、有機溶媒等の液体中で予備重合を実施することもでき、むしろそうするのが好ましい。予備重合時の固体触媒の濃度は、特に制限されないが、好ましくは50g/L以上、より好ましくは60g/L以上、特に好ましくは70g/L以上である。濃度が高い方がメタロセンの活性化が進行し、高活性触媒となる。さらに、上記各成分の接触の際、もしくは接触の後に、ポリエチレン、ポリプロピレン、ポリスチレンなどの重合体やシリカ、チタニアなどの無機酸化物固体を共存させることも可能である。上記のようなメタロセン触媒によって重合させるべきプロピレンは、先ず、重質油の流動接触分解、すなわちFCC法によって得られたプロピレン、すなわちFCCプロピレンを5重量以上含んでなるものである。FCCプロピレン以外の残りの原料プロピレンは、慣用の重合用プロピレン、たとえばナフサ分解によりエチレンを製造する再の副産プロピレンであるのが普通である。FCC法は、周知の技術であって、その内容は、例えば化学大辞典、第9巻、第746~747項共立出版刊、1989年によって知ることが出来る。本発明での原料プロピレンは、FCCプロピレンそのものまたはそれを5重量以上含んでなる原料プロピレンの形として、特定の複合物と接触させて無毒化したものである。尚、FCCプロピレン中に硫黄化合物、含酸素化合物などの触媒毒となる成分が数多く存在する場合には、高活性メタロセン触媒による重合に際して、あらかじめこれらの不純物を除去するための工程を設けることが好ましい。FCCプロピレンは、そのメタロセン触媒に対する毒性によって重合用プロピレンとして使用できなかったことからすれば、原料プロピレン中のFCCプロピレンの割合が大きいほど、本発明の複合物による処理効果が顕著になる。[プロピレンの複合物処理]本発明は特定量のFCCプロピレンを含有する原料プロピレンを高活性メタロセン触媒による重合の前に特定の複合物と接触させることを主要な特徴とするものである。本発明で用いられる複合物は、パラジウムと酸化アルミニウムとの複合物である。FCCプロピレンを含有する原料プロピレンの複合物による処理は、原料プロピレンに含まれるCO,COSの含有量は、通常0.1~300ppmと重量部で広範囲なものが一応想定できるが、例えば、80ppmか、30ppmか、5ppmかというように、処理対象の原料プロピレンが含む、FCCプロピレンの性質が如何なるものか、およびそれを如何なる量を含むかという、品質に応じて接触処理の対応の仕様がきまる。さらに原料プロピレンと複合物との接触処理の実施態様は、処理能力、存在する複合物の量、形態に応じて、さらには液相か気体かという環境の事情などを考慮して、接触面積の大きさ、接触時間、温度、圧力、供給量などの最適条件が設定される。接触処理の効率を高める為に、複合物を多孔質体の表面に広範囲に担持させるという、いわゆる物理的に接触面積を大きくした成形体を利用することも可能であろう。さらに、場合によっては後述のとおり、原料プロピレンと複合物との接触機会を、複合物接触部分を、1箇所は勿論のこと、必要により、直列に1箇所、2箇所、3箇所と任意に配列した、いわゆる、多段接触させることにより、CO,COSの含有量を順次低下させることも可能であり、設計仕様の範囲内である。接触効率を助長させる為には、接触面積、温度、圧力、液相気相、プロピレンの流速、接触時間などの条件をその状況に応じて任意に調整をする。[パラジウムと酸化アルミニウムの複合物]本発明において用いられる、パラジウム酸化アルミニウムの複合物は、原料プロピレン中に含まれる微量の触媒毒、特にCOS,COを吸着、分解、酸化、還元、或いは失活などの各種複雑な作用をするものと推定されるが、総称して吸着作用であるとも推察できる。パラジウム酸化アルミニウムの複合物は、特にCOSおよびCOのいずれに対しても同等に有効に作用することを知見したものである。吸着材料として複合物を単独の状態で使用することは勿論可能であるが、例えばゼオライトのような多孔体に担持させた状態で、いわゆる立体構造とすることにより、原料プロピレンと接触させることが接触効率を高めることにもなり、吸着作用を高めることも有り得る。パラジウムと酸化アルミニウムからなる複合物は、接触処理後、機能が低下した場合には、加熱処理や、薬剤処理、不活性気体による洗浄など、公知の処理手段によりある程度の機能を回復することも可能である。この、パラジウムと酸化アルミニウムの複合物は、市販のものがあれば、それを入手して使用することができるばかりでな、パラジウムと酸化アルミニウムの複合化により容易に製造することができる。パラジウムと酸化アルミニウムとの複合物の組成は、パラジウムが0.01~5重量、酸化アルミニウムが99.99~95重量であることが好ましく、さらに好ましくはパラジウムが0.01~1重量、酸化アルミニウムが99.99~99重量である。パラジム5重量を超えるとコストが非常に高くなりすぎ、0.01下回ると充分な除去活性が得られなくなる。尚、複合物中には、水、他の金属酸化物やバインダー成分が本発明の目的を損なわない範囲内で混入していてもよい。パラジウムと酸化アルミニウムとの複合物の形状に特に制限はなく、粉末状、粒状のほか、円柱状、円盤状などに成形されたものでもよい。一般には1~30mm程度の球状、円柱状の成形体が用いられる。[接触処理]原料プロピレンと上記複合物とを接触させる際の温度は、通常0~80°C、好ましくは10~60°C、特に好ましくは20~50°C、である。処理温度が低くすぎるとプロピレンの重合における固体触媒の活性が低下する。一方、高すぎると処理圧力が高くなるので、処理操作が困難となる。接触の時間は、一般的には1分~100時間の範囲であり、処理圧力は一般に0.2~5MPa、好ましくは0.5~4MPa、である。プロピレンと上記複合物との接触方法としては、任意の接触方法ないし手段を採用することができるがプロピレンが液相の状態で接触することが望ましい。プロピレンをガス状態で接触させようとするならば、上記複合物の充填塔が巨大になり、経済的に不利であるからである。また、上記複合物と一緒に、例えば不純物として有機または無機の各種硫黄化合物のような、いわゆる他の不純物精製触媒を使用することもできる。即ち、プロピレンを上記複合物の接触前に一種以上の追加の精製触媒に通すことである。その結果、上記複合物はガードされ長寿命化する。また、上記複合物の接触後に一種以上の追加の精製触媒に通すことも可能である。必要に応じて、上記複合物では精製することが出来ない不純物に対しては他の精製触媒との組み合わせによる接触方法を採用することができる。すなわち、接触効率を助長させる為には、原料プロピレンと複合物の接触機会を、精製触媒接触部分、複合物接触部分の二箇所をセットに設けることにより実施することができる。勿論、精製触媒部分と複合物部分をセットにして、必要により、直列に1箇所、2箇所、3箇所と任意に配列して多段接触させることにより、CO,COSの含有量を順次低下させることも可能であり、複合態様も設計仕様の範囲内である。追加可能な精製触媒としては、モレキュラーシーブMS3A,4A,5A13Xのような合成ゼオライトおよび活性アルミナ、もしくは酸化銅、酸化亜鉛、パラジウム、ニッケル等の金属酸化物が挙げられる。具体的には、メタロセン触媒接触前の、原料プロピレンを、パラジウムと酸化アルミニウムからなる複合物以下単に、複合物ともいう部分の接触と、追加可能な精製触媒部分による接触という、いわゆる併用接触による実施態様の例を示すと以下のとおりになる。1モレキュラーシーブ接触後に、複合物による併用接触2金属酸化物または金属酸化物の複合酸化物接触後に、複合物による併用接触3アルミナ接触後に、複合物による併用接触4複合物処理後に、金属酸化物または金属酸化物の複合酸化物による併用接触5金属酸化物または金属酸化物の複合酸化物接触後に、複合物、ついで金属酸化物または金属酸化物の複合酸化物による多段併用接触などの複合物、及び追加可能な精製触媒による接触処理は、原料プロピレンの性状を考慮して種々の組み合わせの変更および回数などを、任意に多段に設定できる。というのも、パラジウムと酸化アルミニウムからなる複合物による接触は、専ら、CO,COSの含有量を順次低下させるのに対して、この追加可能な精製触媒は、例えばそれ以外の有機または無機の各種硫黄化合物のような触媒毒を順次低下させることにも有益であり、全体のあらゆる触媒毒を無害化することにより、メタロセン触媒の活性を全体的に維持する為に有用である。ということは、原料プロピレンを、予め複合物により接触後に、モレキュラーシーブ接触、金属酸化物または金属酸化物の複合酸化物接触、或いはアルミナなどで接触する併用接触も有益である。又追加可能な精製触媒部分を任意に多段に併設すること、その接触前後を任意に変えるいずれの態様も本発明の技術範囲に含まれる。<プロピレンの重合>本発明のプロピレンの重合は、触媒成分とモノマーが効率良く接触するならば、あらゆる様式の方法を採用することができる。具体的な重合形態として、炭化水素溶媒を用いるスラリー重合、液化させたモノマー中でのバルク重合、または実質的に溶媒を用いない気相重合等に適用される。スラリー重合の場合、重合溶媒としては、ヘキサン、ヘプタン、ペンタン、シクロヘキサン等の炭化水素溶媒が用いられる。重合反応は連続式重合、半連続式、回分式重合に適用される。さらに、重合反応は反応条件の異なる二段以上分けて行う多段重合法も可能である。重合時の条件としては、重合温度は、通常、30~150°C、好ましくは50~100°C、である。また、重合圧力は、常圧~5MPa、好ましくは常圧~4MPaである。本発明の重合時にはポリマーの分子量を調節する目的で水素を用いることができる。また、用いられるモノマーとしては、プロピレン単独の場合だけでなく、プロピレンと共重合可能なモノマー、例えばエチレン、1-ブテン、1-ヘキセン等も使用することができる。以下、本発明を実施例によって具体的に説明するが、本発明はこれらの実施例によって限定されるものではない。本発明によって得られた重合体の物性測定は次の方法で実施した。113C-NMRによるエチレン含量:以下に記載エチレン含量は、プロトン完全デカップリング法により、以下の条件に従って13C-NMRスペクトルを解析することにより求める値である。機種:日本電子株製GSX-400又は同等の装置炭素核共鳴周波数100MHz以上溶媒:o-ジクロロベンゼン重ベンゼン4:1体積比濃度:100mg/mL温度:130°Cパルス角:90°パルス間隔:15秒積算回数:5,000回以上スペクトルの帰属は、例えば、Macromolecules17,19501984などを参考に行えばよい。上記条件により測定されたスペクトルの帰属は、表1の通りである。表1中Sαα等の記号はCarmanらMacromolecules10,5361977の表記法に従い、Pはメチル炭素、Sはメチレン炭素、Tはメチン炭素をそれぞれ表わす。以下、Pを共重合体連鎖中のプロピレン単位、Eをエチレン単位とすると、連鎖中にはPPP、PPE、EPE、PEP、PEE、およびEEEの6種類のトリアッドが存在し得る。Macromolecules15,11501982などに記されているように、これらトリアッドの濃度と、スペクトルのピーク強度とは、以下の1~6の関係式で結び付けられる。[PPP]=k×ITββ...1[PPE]=k×ITβδ...2[EPE]=k×ITδδ...3[PEP]=k×ISββ...4[PEE]=k×ISβδ...5[EEE]=k×{ISδδ/2ISγδ/4}...6ここで、[]はトリアッドの分率を示し、例えば[PPP]は全トリアッド中のPPPトリアッドの分率である。したがって、[PPP][PPE][EPE][PEP][PEE][EEE]=1...7である。また、kは定数であり、Iはスペクトル強度を示し、例えば、ITββはTββに帰属される28.7ppmのピークの強度を意味する。上記1~7の関係式を用いることにより、各トリアッドの分率が求まり、さらに下式により、エチレン含有量が求まる。エチレン含有量モル=[PEP][PEE][EEE]×100なお、本発明のプロピレンランダム共重合体には少量のプロピレン異種結合2,1-結合及び/又は1,3-結合が含まれ、それにより、微小なピークを生じる。正確なエチレン含有量を求めるにはこれら異種結合に由来するピークも考慮して計算に含める必要があるが、異種結合由来のピークの完全な分離同定が困難であり、また異種結合量が少量であることから、本発明のエチレン含有量は実質的に異種結合を含まないチーグラーナッタ系触媒で製造された共重合体の解析と同じく式1~7の関係式を用いて求めることとする。エチレン含有量のモルから重量への換算は以下の式を用いて行う。エチレン含有量重量=28×X/100/{28×X/10042×1-X/100}×100ここで、Xはモル表示でのエチレン含有量である。2メルトフローレートMFR:JISK7210230°C、2.16kg荷重に準拠して求めた。なお、実施例及び比較例において使用した触媒製法およびプロピレンの重合法は、以下の通りである。実施例1[固体触媒の製造]i珪酸塩の化学処理3リットルの撹拌翼の付いたガラス製セパラブルフラスコを使用し、蒸留水1130ミリリットル、続いて濃硫酸96750gをゆっくりと添加し、さらにモンモリロナイト水澤化学社製ベンクレイSL;平均粒径25μm,粒度分布10~60μm,組成重量:Al8.45、Mg2.14、Fe2.34、Si32.8、Na2.62を300g分散させ、90°Cまで1時間かけ昇温し、5.5時間その温度を維持した後、1時間で50°Cまで冷却した。このスラリーを減圧ろ過し、ケーキを回収した。さらに、このケーキを蒸留水で最終洗浄液のpHが3.5を越えるまで洗浄し、窒素雰囲気下110°Cで終夜乾燥した。ii固体触媒の調製以下の操作は、不活性ガス下、脱酸素、脱水処理された溶媒、モノマーを使用して実施した。先に化学処理したモンモリロナイトを減圧下、200°Cで、2時間乾燥を実施した。内容積1リットルの攪拌翼のついたガラス製反応器に上記で得た乾燥モンモリロナイト20gを導入し、トルエンを3含むヘプタン以下、混合ヘプタンと略称する、さらにトリエチルアルミニウムのヘプタン溶液0.596M84mlを加え、室温で攪拌した。1時間後、混合ヘプタンにて洗浄洗浄率<1/100し、珪酸塩スラリーを200mlに調製した。次に、特開平11-240909号公報の実施例1と同様の合成法に従って合成したrac-ジクロロ[1,1’-ジメチルシリレンビス{2-メチル-4-4-クロロフェニル-4-ヒドロアズレニル}]ジルコニウム218mg0.3mmolに混合ヘプタンを87ml添加し、充分撹拌した後に、トリイソブチルアルミニウムのヘプタン溶液0.706Mを4.25ml加え、室温にて1時間反応させた。その後、先に調製した珪酸塩スラリーに加え、1時間攪拌後、混合ヘプタンを追加して500mlに調製した。続いて、窒素で十分置換を行った内容積1.0リットルの攪拌式オートクレーブに、先に調製した珪酸塩/メタロセン錯体スラリーを導入した。温度が40°Cに安定したところでプロピレンを10g/時間の速度で供給し、温度を維持した。4時間後、プロピレンの供給を停止し、50°Cに昇温後、さらに2時間維持した。サイホンにて予備重合触媒スラリーを回収し、上澄みを約300ml除き、45°Cにて減圧下乾燥した。この操作により触媒1g当たりポリプロピレンが1.9gを含む予備重合触媒が得られた。プロピレンの複合物処理内径78mm、高さ1300mmの充填塔に、エヌイーケムキャット製0.5Pdアルミナペレット平均径約3mm、平均長さ約4mmの円柱状成型品を6.5kg充填した。そして、この充填塔にナフサ分解によるプロピレン90重量とFCCプロピレン10重量との混合液化プロピレンを20kg時の流速で、30°Cの温度にて流通させプロピレンの重合に用いた。プロピレンの重合内容積3Lの撹拌式オートクレーブ内をプロピレンで充分置換した後に、室温下、トリイソブチルアルミニウムヘプタン溶液2.02M、2.81ミリリットルを添加し、水素25ミリリットル、エチレン15g、続いて液体プロピレン750gを導入し、槽内温度を70°Cに昇温した。槽内温度を70°Cで維持したまま、上記で得られた予備重合触媒のノルマルヘプタンスラリー10mg-触媒/ミリリットルを1ミリリットル、触媒として10mg予備重合ポリマーの重量は除くをアルゴンにて圧入し、70°Cにて1時間重合した。規定時間重合後、オートクレーブ内にエタノール10ミリリットルをアルゴンにて圧入し、残ガスをパージした。得られたポリマーは、110°Cにて1時間乾燥した。その結果、288gのポリマーが得られた。触媒活性は、28,800g-PP/g-触媒時、MFR=2.6g/10分、エチレン含量=1.8重量であった。重合結果を表2に示した。実施例2プロピレンをパラジウムと酸化アルミニウムの複合物に接触させる前に、モレキュラーシーブとしてユニオン昭和株製MS-4A1.6平均径約1.5mm、平均長さ約10mmの円柱状成型品と接触させること以外は、実施例1と同様に実験を行った。実施例3処理するプロピレンをナフサ分解によるプロピレン40重量とFCCプロピレン60重量にしたことと、プロピレンのMS-4A1.6接触後に、金属酸化物の複合酸化物として日揮触媒化成株製酸化銅酸化亜鉛N-211平均径約6mm、平均長さ約6mmの円柱状成型品と接触させること以外は、実施例2と同様に実験を行った。比較例1プロピレンを一切の精製触媒処理を行わないこと以外は、実施例1と同様に実験を行った。比較例2プロピレンをパラジウムと酸化アルミニウムの複合物処理を行わないこと以外は、実施例2と同様に実験を行った。比較例3プロピレンをパラジウムと酸化アルミニウムの複合物処理に変えて、酸化銅酸化亜鉛の複合酸化物処理すること以外は、実施例2と同様に実験を行った。[参考実施例1~3]プロピレンをパラジウムと酸化アルミニウムの複合物複合物と追加可能な精製触媒による併用接触処理を実施例1の仕様に準拠して実施することができる。原料プロピレンナフサ分解/FCC原料プロピレンの接触処理重量比180/20モレキュラーシーブ接触後、複合物260/40金属酸化物または金属酸化物の複合物接触後、複合物320/80アルミナ接触後、複合物以上の参考実施例1~3の実施態様の接触後の原料プロピレンに関して、実施例1に準拠して、触媒活性g-PP/g-触媒時、エチレン含量および重合ポリプロピレンのMFRg/10minを測定することにより、原料プロピレンの仕様、併用接触処理の有意性を確認することができる。この結果、上記表2から明らかなように、本発明のプロピレンの重合法を用いた実施例1では、本願のプロピレン接触条件を満足しているため、メタロセン触媒の触媒活性が飛躍的に増大し、触媒コストの大幅な低減ができる。実施例2においてはパラジウムと酸化アルミニウムの複合物の接触前にMS-4Aと接触させることで、長期間に亘り高い触媒活性と物性安定性を維持した。また、実施例3においてもFCCプロピレンが高含量で実質的に不純物を多く含む場合であっても、事前に不純物を前段で除去することで長期間に亘り高い触媒活性と物性安定性を維持した。一方、本願の要件を満たさない比較例1~3においてはFCCプロピレン中のCOやCOS等の影響で触媒活性が低く、物性についても不安定な結果となった。また、比較例3についてはCOやCOSを一定レベルまで除去できるものの、メタロセン触媒を使用した場合については本願実施例に劣るものであった。"